(57)【要約】      （修正有）【課題】透明基板を有する面発光素子と調光シートとを少なくとも有する面発光体、及びこの面発光体を用いた表示装置、照明装置において、正面輝度が大きく向上し、高温環境下における保存安定性に優れた面発光体を提供すること。【解決手段】透明基板を有する面発光素子２０と調光シートとを少なくとも有する面発光体において、前記調光シートは少なくとも片面に複数の凸部１２を有し、該凸部１２の先端部が前記面発光素子２０の出射面に接着層１００を介して接しており、該凸部１２の先端部の一部が接着層１００に埋まるように接着されており、前記凸部先端部からの調光シートの総厚が０．１５ｍｍ以下であることを特徴とする面発光体。【選択図】図４
2008021542.tif 000002
【特許請求の範囲】
【請求項１】
透明基板を有する面発光素子と調光シートとを少なくとも有する面発光体において、前記調光シートは少なくとも片面に複数の凸部を有し、該凸部の先端部が前記面発光素子の出射面に接着層を介して接しており、該凸部の先端部の一部が接着層に埋まるように接着されており、前記凸部先端部からの調光シートの総厚が０．１５ｍｍ以下であることを特徴とする面発光体。
【請求項２】
前記凸部先端部からの調光シートの総厚をｂ、凸部の厚さをａとしたとき、ａ／ｂ＞０．２であることを特徴とする請求項１に記載の面発光体。
【請求項３】
前記面発光素子の出射面の面積に対する前記凸部と接着層との接着している総面積の比率が１０％以上３０％未満であることを特徴とする請求項１または２に記載の面発光体。
【請求項４】
請求項１〜３のいずれか１項に記載の面発光体を用いることを特徴とする表示装置。
【請求項５】
請求項１〜３のいずれか１項に記載の面発光体を用いることを特徴とする照明装置。
【発明の詳細な説明】
【技術分野】
【０００１】
本発明は、透明基板を有する面発光素子と調光シートとを少なくとも有する面発光体、及び該面発光体を用いる表示装置、照明装置に関する。
【背景技術】
【０００２】
近年、情報機器の多様化等に伴って、消費電力が少なく、容積が小さい面発光素子のニーズが高まり、このような面発光素子の一つとしてエレクトロルミネッセンス素子（以下、ＥＬ素子と略す。）が注目されている。そして、このようなＥＬ素子は使用する材料によって無機ＥＬ素子と有機ＥＬ素子とに大別される。
【０００３】
ここで、無機ＥＬ素子は一般に発光部に高電界を作用させ、電子をこの高電界中で加速して発光中心に衝突させ、これにより発光中心を励起させて発光させるようになっている。一方、有機ＥＬ素子は電子注入電極とホール注入電極とからそれぞれ電子とホールとを発光層内に注入し、このように注入された電子とホールとを発光層内で結合させて、有機材料を励起状態にし、この有機材料が励起状態から基底状態に戻るときに発光するようになっており、無機ＥＬ素子に比べて、低い電圧で駆動できるという利点がある。面で発光するという利点を活かして、薄型でフレキシブルな照明用途としての展開が期待されている。
【０００４】
また、有機ＥＬ素子の場合には、発光材料を選択することによって適当な色彩に発光する発光素子を得ることができ、また発光材料を適当に組み合わせることによって白色光を得ることもでき、液晶表示素子等の表示装置のバックライトとして利用することも期待されている。
【０００５】
照明として用いられる場合には低消費電力が要求され、一般に５０ｌｍ／Ｗ程度以上の明るさが望まれている。ところが、ＥＬ素子等の面発光素子を発光させた場合、高い屈折率を持つ発光層の内部で発せられた光は様々な方向に進行し、面発光素子の出射面等において全反射して面発光素子の内部に閉じ込められる光も多く存在する。一般に、面発光素子で発せられた光の２０〜３０％しか面発光素子の外部に取り出すことができず、十分な明るさを得られないという問題があった。
【０００６】
ここで、液晶表示素子等のバックライトとして利用する場合、一般に２０００ｃｄ／ｍ2程度以上の正面輝度が必要になるが、前述のように面発光素子の内部に閉じ込められる光も多く存在し、十分な正面輝度を得ることが困難であり、特に有機ＥＬ素子の場合においては、正面輝度を高めると駆動寿命が劣化するという問題もある。
【０００７】
従来においては、有機ＥＬ素子等の面発光素子を発光させた場合において、その内部に閉じ込められる光を取り出して、その正面輝度を向上させるために、面発光素子の出射面に拡散構造を設けるようにしたもの（例えば、特許文献１参照。）や、面発光素子の出射面にプリズムやレンズ状のシートを表面に凹凸が現れるようにして取り付けたものが提案されている（例えば、特許文献２参照。）。
【０００８】
しかし、上記のように面発光素子の出射面に微小な凹凸を設けるようにしたり、面発光素子の出射面に凹凸が設けられた平面部材を表面に凹凸が現れるようにして取り付けるようにした場合、表面における凹凸によって光が散乱され、依然として正面輝度を十分に向上させることができないという問題があった。また、有機ＥＬ発光デバイスなどの面発光素子の正面輝度を向上する別の手段として、光が射出する側の面に表面に凹凸の設けられた調光シートをプリズム側が射出面に向くような構成が考案されている（例えば、特許文献３、４参照。）。
【特許文献１】特開２０００−３２３２７２号公報
【特許文献２】特開平６−２６５８８８号公報
【特許文献３】特開２０００−１４８０３２号公報
【特許文献４】特開２００６−５９５４３号公報
【発明の開示】
【発明が解決しようとする課題】
【０００９】
前述のように、表面に凹凸が設けられた調光シートを凹凸面側が面発光素子の射出面に向くように接着する構成において、調光シートと面発光素子との接着手段としては、粘着剤が好ましく用いられる。ところが、該パネルを高温環境下あるいは低温環境下あるいは、温度変化の著しい環境下に置いた際、一般に基板と調光シートの熱膨張係数には差異があるため、熱による膨張収縮の程度の相違に起因して接着面が剥れ、所定の輝度向上効果を得られない。
【００１０】
本発明の目的は、透明基板を有する面発光素子と調光シートとを少なくとも有する面発光体、及びこの面発光体を用いた表示装置、照明装置において、正面輝度が大きく向上し、高温環境下における保存安定性に優れた面発光体を提供することにある。
【課題を解決するための手段】
【００１１】
本発明の上記課題は、以下の構成により達成される。
【００１２】
１．透明基板を有する面発光素子と調光シートとを少なくとも有する面発光体において、前記調光シートは少なくとも片面に複数の凸部を有し、該凸部の先端部が前記面発光素子の出射面に接着層を介して接しており、該凸部の先端部の一部が接着層に埋まるように接着されており、前記凸部先端部からの調光シートの総厚が０．１５ｍｍ以下であることを特徴とする面発光体。
【００１３】
２．前記凸部先端部からの調光シートの総厚をｂ、凸部の厚さをａとしたとき、ａ／ｂ＞０．２であることを特徴とする前記１に記載の面発光体。
【００１４】
３．前記面発光素子の出射面の面積に対する前記凸部と接着層との接着している総面積の比率が１０％以上３０％未満であることを特徴とする前記１または２に記載の面発光体。
【００１５】
４．前記１〜３のいずれか１項に記載の面発光体を用いることを特徴とする表示装置。
【００１６】
５．前記１〜３のいずれか１項に記載の面発光体を用いることを特徴とする照明装置。
【発明の効果】
【００１７】
本発明により、面発光体から出射される光の正面輝度が大きく向上し、高温環境下における保存安定性に優れた面発光体、及び該面発光体を用いた表示装置、照明装置を提供することができた。
【発明を実施するための最良の形態】
【００１８】
以下、本発明を実施するための最良の形態について詳細に説明するが、本発明はこれらに限定されるものではない。
【００１９】
最初に本発明の実施形態に係る面発光体を添付図面に基づいて具体的に説明する。なお、本発明の面発光体は下記の実施形態に示したものに限定されず、その要旨を変更しない範囲において、適宜変更して実施できるものである。
【００２０】
調光シートとして、図１（ａ）、（ｂ）に示すように、透光性基板１１の片面に先端側が収縮した円錘台状の凸部１２が縦横に連続して形成されたプリズムアレイシート１０Ａを用いるようにした。本発明において、調光シートの具体例としてプリズムアレイシートが挙げられる。なお、本明細書において、凸部１２の先端側が収縮するとは、プリズムアレイシート１０Ａから遠ざかるにつれて徐々に小さくなるように凸部１２が形成されていることを意味し、図１（ｂ）では、下すぼみの形状になっていることを意味する。
【００２１】
そして、この面発光体においては、図２に示すように、透明電極２２が設けられた透明基板２１の面に有機ＥＬ層２３と対向電極２４とが設けられた有機ＥＬ素子からなる面発光素子２０を用い、この面発光素子２０において発光された光を出射させる透明基板２１の出射面２１ａに、上記のプリズムアレイシート１０Ａにおける円錘台状になった凸部１２の先端面１２ａを接着層で接着させるようにした。ここで、接着層としては、ＵＶ硬化型の接着剤、熱硬化型の接着剤等の硬化型の接着剤、もしくは粘着剤を用いることができるが、アクリル系の接着剤や粘着剤のように、透明性に優れた材料がより望ましい。
【００２２】
このように面発光素子２０の出射面２１ａに、プリズムアレイシート１０Ａにおける円錘台状になった凸部１２の先端面１２ａを接着層で接着させると、プリズムアレイシート１０Ａの凸部１２が面発光素子２０の出射面２１ａに向けて収縮した形状になると共に、このプリズムアレイシート１０Ａの凸部１２と面発光素子２０の出射面２１ａとの間の空間部１３は空気層となる。
【００２３】
そして、このように面発光素子２０の出射面２１ａにプリズムアレイシート１０Ａにおける円錘台状になった凸部１２の先端面１２ａを接着させて、上記の面発光素子２０を発光させると、図３に示すように、調光シートを設けない場合には面発光素子２０の出射面２１ａにおいて全反射される光が、プリズムアレイシート１０Ａの凸部１２の先端面１２ａが接着された部分においては、全反射されずにこのプリズムアレイシート１０Ａ内に導かれるようになる。
【００２４】
そして、このようにプリズムアレイシート１０Ａ内に導かれた光の多くは、面発光素子２０の出射面２１ａに向けて収縮した凸部１２と空間部１３との界面である凸部１２の傾斜面１２ｂにおいて反射され、この反射された光がプリズムアレイシート１０Ａの出射面１４に導かれて出射されるようになる。また、図３に示すように、プリズムアレイシート１０Ａの凸部１２の先端面１２ａが接着されていない出射面２１ａの部分から出射される光であっても、出射面２１ａから垂直方向に出射される光は、凸部１２の傾斜面１２ｂで進行方向が若干変更されるが、プリズムアレイシート１０Ａの正面側に出射されるようになり、また出射面２１ａからプリズムアレイシート１０Ａにおける凸部１２の傾斜面１２ｂと直交するような方向に出射された光は、この傾斜面１２ｂから凸部１２内に導かれ、この凸部１２の反対側の傾斜面１２ｂで反射されて、プリズムアレイシート１０Ａの正面側に出射されるようになる。
【００２５】
ここで、上記のように調光シートを設けない場合には、面発光素子２０の出射面２１ａにおいて全反射される光が、上記の凸部１２の先端面１２ａからこのプリズムアレイシート１０Ａの内部に適切に導かれるようにするためには、このプリズムアレイシート１０Ａの屈折率と上記の面発光素子２０の出射面２１ａにおける屈折率との差を０．２以内にすることが好ましい。また、接着層とプリズムアレイシート１０Ａとの屈折率の差を０．２以内にすることが望ましい。更に望ましくは、接着層の屈折率がプリズムアレイシート１０Ａの屈折率と面発光素子２０の出射面２１ａにおける屈折率との平均値と、接着層との屈折率の差が０．１以内にすることが望ましい。
【００２６】
また、上記のようにプリズムアレイシート１０Ａに円錘台状になった凸部１２を設けるにあたり、この凸部１２における傾斜面１２ｂ相互が交差する頂角θが大きくなって、上記の面発光素子２０の出射面２１ａに対する凸部１２の傾斜面１２ｂの傾斜角度αが小さくなりすぎると、調光シートを設けない場合に面発光素子２０の出射面２１ａにおいて、全反射される光がこのプリズムアレイシート１０Ａの内部に導かれたとしても、この光が凸部１２の傾斜面１２ｂにあたらずに、プリズムアレイシート１０Ａの出射面１４に導かれ、このプリズムアレイシート１０Ａの出射面１４において全反射されて戻されるようになり、プリズムアレイシート１０Ａの出射面１４から出射される光の強度が低下する。
【００２７】
一方、凸部１２における傾斜面１２ｂ相互が交差する頂角θが小さくなって、面発光素子２０の出射面２１ａに対する凸部１２の傾斜面１２ｂの傾斜角度αが大きくなりすぎると、上記のようにプリズムアレイシート１０Ａの内部に導かれた光が、この凸部１２の傾斜面１２ｂにおいて全反射されずに、この凸部１２を通過して空間部１３に導かれ、更にこの空間部１３を通過して、再度プリズムアレイシート１０Ａの内部に導かれるようになり、この光が上記のようにプリズムアレイシート１０Ａの出射面１４において全反射されて戻されるようになり、プリズムアレイシート１０Ａの出射面１４から出射される光の強度が低下する。
【００２８】
このため、上記の凸部１２における傾斜面１２ｂ相互が交差する頂角θは、このプリズムアレイシート１０Ａにおける波長５５０ｎｍの光に対する屈折率をｎとした場合に、（１／ｎ−０．３５）＜ｓｉｎθ＜（１／ｎ＋０．３）の条件を満たすことが好ましく、更に１／ｎ＜ｓｉｎθ＜（１／ｎ＋０．２５）の条件を満たすようにすることがより好ましい。
【００２９】
また、上記の凸部１２の光学的な高さｈのとり得る範囲については、凸部１２における上記の頂角θや凸部１２のピッチｐによっても変化するが、一般にこの凸部１２の光学的な高さｈが低すぎると、面発光素子２０の出射面２１ａにおいて、調光シートを設けない場合に全反射される光がこのプリズムアレイシート１０Ａの内部に導かれたとしても、この光が凸部１２の傾斜面１２ｂにあたらずに、プリズムアレイシート１０Ａの出射面１４に導かれ、このプリズムアレイシート１０Ａの出射面１４において全反射されて戻されるようになる。
【００３０】
一方、この凸部１２の光学的な高さｈが高くなりすぎると、この凸部１２の傾斜面１２ｂにおいて光の反射に利用されない部分が生じると共に、凸部１２のピッチｐが同じ場合、面発光素子２０の出射面２１ａに接着される凸部１２の先端面１２ａの面積が小さくなって、このプリズムアレイシート１０Ａの内部に導かれる光の量が少なくなる。このため、この凸部１２の光学的な高さｈは、凸部１２のピッチｐに対して、０．２８ｐ≦ｈ≦１．１ｐの条件を満たすことが好ましい。
【００３１】
プリズムアレイシート１０Ａを面発光素子２０の出射面に接着する部分を、詳細に説明する。図４に示すように、面発光素子２０の出射面２１ａに透明な接着層１００、プリズムアレイシート１０Ａの順に積層して、プリズムアレイシート１０Ａの凸部１２の先端面１２ａと接着層１００と面発光素子２０の出射面２１ａとが、互いに光学的に密着するように構成する。
【００３２】
本発明においては、光取り出し面上のプリズムアレイシートの投影面積に対する接着されている部分の面積比が、１０％以上３０％以下であることが好ましい。１０％以下であると、接着強度が弱くなり剥離が起き易く好ましくない。３０％以上であると、接着強度は強くなるものの輝度向上性能が低下し好ましくない。
【００３３】
また、接着層に用いられる接着剤としては、熱硬化型アクリル系接着剤、ＵＶ硬化型アクリル系接着剤などの透明性の高い硬化型粘着剤やアクリル系粘着剤のように透明性の高い粘着剤が好適に用いられる。また、プリズムアレイシート１０Ａを形成する透光性基板１１がアクリル系樹脂で、透明基板２０がガラス基板の時のように熱膨張係数が大きく異なる素材の場合には、応力緩和性に富む粘着剤が望ましい。
【００３４】
上記接着層の形成方法としては特に限定されず、一般的方法、例えば、グラビアコーター、マイクログラビアコーター、コンマコーター、バーコーター、スプレー塗布、インクジェット法等の方法が挙げられる。
【００３５】
接着剤や粘着剤を用いた接着においては、図５に示すように、プリズムアレイシート１０Ａの凸部１２の先端面１２ａの近傍が接着層１００に埋まった形で接着される。接着層１００とプリズムアレイシートの凸部１２とは、ほぼ同じ屈折率となるように選ばれるため、プリズムアレイシート１０Ａが面発光素子の出射面２１ａに光学的に密着されている幅は、図５ではＸに相当する幅となる。また、凸部１２の高さはプリズムアレイシート１０Ａの凸部の高さから図５に示される埋没深さＹを差し引いた値が、光学的なプリズムアレイシートの凸部の光学的な高さに相当する。光学的に密着されている幅Ｘは、プリズムアレイシート１０Ａを面発光素子２０に貼り付けた状態で面発光素子を発光させ、顕微鏡で貼り付け部分にピントを合わせて観察することで、容易に測定することができる。
【００３６】
以上の説明では、プリズムアレイシート１０Ａの形状として、図１に示す円推台を例に説明したが、光取り出し効率や正面輝度を高める形状としては、四角錘台、三角錐台、六角錘台のような形状が縦横に連続して形成されたプリズムアレイシートを用いてもよい。
【００３７】
以上のようにして、少なくとも片面に複数の凸部を有する調光シートの該凸部の先端部が前記面発光素子の出射面に接着層を介して接する構造を取った面発光体を、接着工程時と異なる温度環境下に長期間保存した場合、面発光素子基板と調光シートの熱膨張率の相違により、基板と調光シートの熱膨張または収縮長の差異が接着剤の保持力を超えて大きくなると、基板から調光シートが剥離するという事態が発生する場合がある。一般に、該接着工程は常温で行われることが多いが、そのため高温または低温環境化、あるいは高温と低温間で周期的に温度が変動するような環境下に長期間置かれると基板から調光シートが剥離する場合がある。
【００３８】
本発明に係る調光シートは、上記説明したように基板と調光シートの凸部先端が接着層を介して密着していることにより、優れた光学効果を得ることができる。従って、高温または低温環境化、あるいは高温と低温間で周期的に温度が変動するような環境下に置かれ、基板から調光シートが剥離した場合には、輝度向上効果が減退する。
【００３９】
本発明においては、調光シートの凸部先端部からのシート厚さは０．１５ｍｍ以下であり、０．１２ｍｍ以下であることが好ましい。０．１５ｍｍより厚いと、前記高温または低温環境化、あるいは高温と低温間で周期的に温度が変動するような環境下に置かれた場合の基板からの調光シートの剥離が発生しやすくなる。
【００４０】
特に本発明においては、光取り出し面上のプリズムアレイシートの投影面積に対する接着されている部分の面積比が３０％以下であることが、優れた輝度向上性能を得る上で好ましく用いられるが、この場合のシート厚が０．１５ｍｍより厚いと保存経時での基板からのシート剥離が生じやすい。
【００４１】
また、本発明においては調光シートが凸部とその凸部を保持する部分からなり、凸部の厚さａと、凸部の先端から調光シートの反対側先端までの調光シートの総厚ｂがａ／ｂ＞０．２の関係にあることが、保存経時での剥離をより少なくできることから好ましい。
【００４２】
次に、以上説明した調光シートと組み合わせて光取り出し効率や正面輝度を高めることができる面発光素子の実施形態について詳細に説明する。
【００４３】
本発明に記載された調光シートの正面輝度向上の仕組みは、前述したように面発光素子の透明基板２１内で全反射して進む光線をプリズムアレイシート１０Ａの凸部１２の先端面１２ａ近傍から凸部１２内に導き、凸部１２の傾斜面１２ｂで全反射して正面方向に導く働きによるものである。
【００４４】
ここで更にその働きを詳細にみると、図６に示すように、正面方向、即ち面発光素子の法線方向に取り出される光線は、凸部１２内で全反射する直前の光線と面発光素子の法線とのなす角をθ１とすると、凸部１２の頂角θに対して、θ１＝θとなる。また、同じ光線が凸部１２内に入射する前の透明基板２１内における光線と面発光素子の法線とのなす角をθ２とし、透明基板２１の屈折率をｎ２とすると、下記の関係が成り立つ。
【００４５】
ｎ２ｓｉｎθ２＝ｎｓｉｎθ１＝ｎｓｉｎθ
従って、面発光素子の法線方向から、θ２＝ａｒｃｓｉｎ（ｎ／ｎ２ｓｉｎθ）の方向に発光した光線が、主として正面輝度に寄与することが分かる。
【００４６】
また、角度θ２で発した光線の一部は凸部１２に入射することなく、透明基板２１の射出面２１ａで全反射されて閉じ込められ、１回もしくは複数回、対向電極２４で反射した後に凸部１２に入射する光路をたどる。この時、透明基板２１が平行平板の時には、凸部１２に入射する光線の入射角はθ２のままで変化しない。
【００４７】
従って、対向電極２４で反射する光路をたどる光線については、透明電極２２、有機ＥＬ層２３、対向電極２４を通過する時の光線反射率が高いほど、ロスが少なく光を利用できることとなる。
【実施例】
【００４８】
以下、本発明の実施例に係る面発光体と比較例の面発光体とを比較し、この発明の実施例に係る面発光体においては、面発光体から出射される光の正面輝度が大きく向上すると共に、信頼性の良好な面発光体を得られることを説明する。しかしながら、本発明はこれらに限定されるものではない。
【００４９】
比較例１
（面発光体２０１の作製）
本発明の面発光体の作製方法に従い、面発光素子２０に凸部形状が円錐台状のプリズムアレイシート１０Ａ（Ａ）を粘着剤を用いて接着して面発光体２０１を形成した。
【００５０】
この面発光素子２０としては、前記のように透明電極２２が設けられた透明基板２１の面に有機ＥＬ層２３と対向電極２４とが設けられた有機ＥＬ素子からなる面発光素子２０を用いるようにした。
【００５１】
ここで、面発光素子２０は上記透明基板２１として厚みが０．７ｍｍ、サイズが４０ｍｍ×５２ｍｍの無アルカリガラスを用い、該透明基板２１の片面に透明電極２２として、ＩＴＯを１１０ｎｍの厚みに成膜し、フォトリソグラフィー法によって電極形状にパターニングし、３５×４６ｍｍの大きさにしたものを用いた。
【００５２】
そして、該透明電極２２の上に正孔注入材料としてｍ−ＭＴＤＡＴＡを用い、真空蒸着法によって膜厚が１０ｎｍになった正孔注入層を形成した。次いで、正孔注入層の上に正孔輸送材料としてα−ＮＰＤを用い、真空蒸着法で膜厚が３０ｎｍになった正孔輸送層を形成した。次いで、この正孔輸送層の上にＣＢＰをホスト材料として用い、Ｉｒ（ｐｐｙ）3をドーパント材料として６質量％含むように、緑色発光する発光材料を真空蒸着法により蒸着させて膜厚が３０ｎｍになった発光層を形成した。
【００５３】
この発光層の上に、ＢＡｌｑを真空蒸着法により１０ｎｍ蒸着させて正孔阻止層を形成した。更に、この正孔阻止層の上にＡｌｑ3を真空蒸着法により４０ｎｍ形成して電子輸送層とした。更に、ＬｉＦを真空蒸着法により０．５ｎｍ形成して電子注入層とした。そして、この電子注入層の上に、真空蒸着法によって膜厚が１１０ｎｍになったアルミニウムからなる対向電極２４を形成した。
【００５４】
【化１】
2008021542.tif 000003
【００５５】
【化２】
2008021542.tif 000004
【００５６】
なお、この面発光素子２０の出射面２１ａ側における透明基板２１は、波長５５０ｎｍの光に対する屈折率が１．５１７であった。
【００５７】
次に、透光性基板１１の片面に円錐台状になった凸部１２が連続して形成されたプリズムアレイシート１０Ａ（Ａ）を用い、図４に示すように、このプリズムアレイシート１０Ａ（Ａ）の凸部１２を上記の面発光素子２０の出射面２１ａに対向するようにして、このプリズムアレイシート１０Ａ（Ａ）を面発光素子２０の出射面２１ａに、２５℃、相対湿度５５％環境下で接着させた。接着には積水化学製透明両面テープ、ダブルタックテープ＃５５１１を用いた。基材を除いた接着剤の厚みは２５μｍであった。
【００５８】
なお、このプリズムアレイシート１０Ａは、波長５５０ｎｍの光に対する屈折率が１．５０、円錘台状の凸部１２の頂角θは５０°であり、凸部１２の高さは２５μｍ、凸部１２のピッチは３０μｍであった。また、凸部先端から調光シート反対面までの厚みは０．２ｍｍであった。
【００５９】
接着幅Ｘは１０μｍであった。また、粘着剤の波長５５０ｎｍの光に対する屈折率は１．４８であった。
【００６０】
実施例１
（面発光体１０１の作製）
比較例１で作製した面発光素子２０を用いて、下記の凸部形状が円錐台上のプリズムアレイシート１０Ａ（Ｂ）を比較例１と同様に粘着剤を用いて密着して面発光体１０１を作製した。
【００６１】
プリズムアレイシート１０Ａ（Ｂ）は、波長５５０ｎｍの光に対する屈折率が１．５０、円錘台状の凸部１２の頂角θは５０°であり、凸部の高さは２５μｍ、凸部のピッチは３０μｍであった。また、凸部先端からプリズムアレイシート１０Ａ（Ｂ）反対面までの厚みは０．１５ｍｍであった。
【００６２】
実施例２
（面発光体１０２の作製）
比較例１で作製した面発光素子２０を用いて、下記記載の凸部形状が円錐台上の調光シートＣを実施例１と同様に粘着剤を用いて密着して面発光体１０２を作製した。
【００６３】
プリズムアレイシート１０Ａ（Ｃ）は、波長５５０ｎｍの光に対する屈折率が１．５０、円錘台状の凸部１２の頂角θは５０°であり、凸部の高さは３２μｍ、凸部のピッチは３８μｍであった。また、凸部先端からプリズムアレイシート１０Ａ（Ｃ）反対面までの厚みは０．１５ｍｍであった。
【００６４】
実施例３
（面発光体１０３の作製）
比較例１で作製した面発光素子２０を用いて、下記記載の凸部形状が円錐台上のプリズムアレイシート１０Ａ（Ｄ）を実施例１と同様に粘着剤を用いて密着して面発光体１０３を作製した。
【００６５】
プリズムアレイシート１０Ａ（Ｄ）は、波長５５０ｎｍの光に対する屈折率が１．５０、円錘台状の凸部１２の頂角θは５０°であり、凸部の高さは２５μｍ、凸部のピッチは３０μｍであった。また、凸部先端からプリズムアレイシート１０Ａ（Ｄ）反対面までの厚みは０．１２ｍｍであった。
【００６６】
比較例２
（面発光体２０２の作製）
比較例１で作製した面発光素子２０を用いて、下記の凸部形状が円錐台上のプリズムアレイシート１０Ａ（Ｅ）を実施例１と同様に粘着剤を用いて密着して面発光体２０２を作製した。
【００６７】
プリズムアレイシート１０Ａ（Ｅ）は、波長５５０ｎｍの光に対する屈折率が１．５０、円錘台状の凸部１２の頂角θは５０°であり、凸部の高さは４５μｍ、凸部のピッチは５４μｍであった。また、凸部先端からプリズムアレイシート１０Ａ（Ｅ）反対面までの厚みは０．２ｍｍであった。
【００６８】
〔評価〕
得られた面発光体を下記の要領で評価した。
【００６９】
（正面輝度向上比）
プリズムアレイシートを貼り付けない状態の面発光素子の正面輝度を１としたときの、プリズムアレイシートを貼り付けた状態の正面輝度を相対値で示す。測定は分光放射輝度計ＣＳ−１０００（コニカミノルタセンシング製）を用いて、正面からの発光輝度（２°視野角正面輝度）を測定した。
【００７０】
（保存安定性）
８５℃環境下に２００時間放置した後のプリズムアレイシート接着状態を目視評価した。剥離部分の面積が貼付全部分の２０％以下であるものを◎、２０％より大きく５０％以下であるものを○、５０％以上であるものを×とした。剥離部分の面積が少ないものほど保存安定性に優れている。
【００７１】
以上のように、作製した面発光体について評価を行った結果を表１に示す。
【００７２】
【表１】
2008021542.tif 000005
【００７３】
プリズムアレイシート厚さが０．１５ｍｍ以下の本発明の面発光体１０１、１０２、１０３は、正面輝度性能を損なうことなく保存安定性が良好であることがわかる。
【００７４】
また、面発光体２０２は、ａ／ｂ比が０．２より大きく保存安定性は面発光体２０１に対し改良されているものの、正面輝度性能が著しく劣化しており、本発明の目的を満たさないものであることは明らかである。
【図面の簡単な説明】
【００７５】
【図１】先端側が収縮した円錘台状の凸部を有するプリズムアレイシートの模式図である。
【図２】本発明の面発光体の実施形態の一例である。
【図３】本発明の面発光体における光の出射を示す模式図である。
【図４】本発明に係るプリズムアレイシート、接着層、面発光素子の構成を示す模式図である。
【図５】プリズムアレイシートの凸部の先端面の近傍が接着層に埋まった形で接着されている模式図である。
【図６】本発明の面発光体における光の出射を示す模式図である。
【符号の説明】
【００７６】
１０Ａ  プリズムアレイシート
１１  透光性基板
１２  凸部
１３  空間部
１４  出射面
２０  面発光素子
２１  透明基板
２２  透明電極
２３  有機ＥＬ層
２４  対向電極
１００  接着層
【図１】
2008021542.tif 000006
【図２】
2008021542.tif 000007
【図３】
2008021542.tif 000008
【図４】
2008021542.tif 000009
【図５】
2008021542.tif 000010
【図６】
2008021542.tif 000011